Composition de caoutchouc à base d'au moins : - une matrice élastomère comprenant au moins un copolymère contenant des unités éthylène et des unités 1,3-diène, la fraction molaire des unités éthylène dans le copolymère étant compris dans un domaine allant de plus de 50% à 95%, - une charge renforçante comprenant au moins un noir de carbone dont la surface spécifique BET est comprise entre 5 et 110 m²/g, - un système de réticulation comportant au moins un peroxyde et un co-agent de réticulation choisi dans le groupe constitué par les composés (méth)acrylates, les composés maléimides, les composés allyliques, les composés vinyliques et leurs mélanges. Composition selon la réalisation 1, dans lequel les unités éthylène dans le copolymère représentent entre 55% et 90%, en mole des unités monomères du copolymère. Composition selon l’une quelconque des réalisations précédentes, dans lequel le copolymère contenant des unités éthylène et des unités 1,3-diène est un copolymère d’éthylène et de 1,3-diène. Composition selon l’une quelconque des réalisations précédentes, dans lequel les unités 1,3-diène sont des unités 1,3-butadiène. Composition selon la réalisation -1, dans lequel le copolymère contient des unités de formule (I) ou des unités de formule (II) ou encore des unités de formule (I) et de formule (II) : (I) -CH2-CH(CH=CH2)- (II) Composition selon la réalisation 4 ou 5, dans lequel les pourcentages molaires des unités de formule (II) et des unités de formule (III) dans le copolymère, respectivement o et p, satisfont à l’équation suivante (eq. 1), de manière préférentielle à l’équation (eq. 2), o et p étant calculés sur la base de l’ensemble des unités monomères du copolymère : 0 0 Composition selon l’une quelconque des réalisations précédentes, dans lequel le copolymère contenant des unités éthylène et des unités 1,3-diène est un copolymère statistique. Composition selon l’une quelconque des réalisations précédentes, dans lequel le taux du copolymère contenant des unités éthylène et des unités 1,3-diène est compris dans un domaine allant de 30 à 100 pce, de préférence de 50 à 100 pce. Composition selon l’une quelconque des réalisations 1 à -2, dans lequel la matrice élastomère comprend de 30 à 90 pce, de préférence de 50 à 80 pce, du copolymère contenant des unités éthylène et des unités 1,3-diène et de 10 à 70 pce, de préférence de 20 à 50 pce d’un élastomère diénique choisi dans le groupe constitué par les polyisoprène présentant ayant un taux molaire de liaisons cis-1,4 supérieur à 90%. Composition selon l’une quelconque des réalisations précédentes, dans lequel le noir de carbone présente une spécifique BET comprise entre 10 et 100 m²/g, de préférence entre 20 et 80 m²/g, de préférence encore entre 20 et 70 m²/g. Composition selon l’une quelconque des réalisations précédentes, dans lequel le taux du noir de carbone est compris entre 20 et 70 pce, de préférence dans un domaine allant de 30 à 60 pce. Composition selon l’une quelconque des réalisations précédentes, dans lequel le peroxyde est un peroxyde organique choisi dans le groupe constitué par le peroxyde de dicumyle, les peroxydes d'aryle ou de diaryle, le peroxyde de diacétyle, le peroxyde de benzoyle, le peroxyde de dibenzoyle, le peroxyde de ditertbutyle, le peroxyde de tertbutylcumyle, le 2,5-bis (tertbutylperoxy)-2,5-diméthylhexane, le n-butyl-4,4’-di(tert-butylperoxy) valérate, le OO-(t-butyl)-O-(2-éthylhexyl) monoperoxycarbonate, le tertio-butyl peroxyisopropylcarbonate, le tertio-butyl peroxybenzoate, le tert-butyl peroxy-3,5,5-triméthylhexanoate, le 1,3(4)-bis(tert-butylperoxyisopropyl)benzène et leurs mélanges, de préférence dans le groupe consistant en le peroxyde de dicumyle, le n-butyl-4,4’-di(tert-butylperoxy)-valérate, le OO-(t-butyl) O-(2-éthylhexyl) monoperoxycarbonate, le tertio-butyl peroxyisopropylcarbonate, le tertio-butyl peroxybenzoate, le tert-butyl peroxy-3,5,5-triméthylhexanoate, le 1,3(4)-bis(tert-butylperoxyisopropyl)benzène et leurs mélanges. Composition selon l’une quelconque des réalisations précédentes, dans lequel le taux de peroxyde est compris dans un domaine allant de 0,5 à 10 pce, de préférence de 1 à 5 pce. Composition selon l’une quelconque des réalisations précédentes, dans lequel le taux de peroxyde est compris dans un domaine allant de 10% à 100% en poids, de préférence entre 20 et 80% en poids, par rapport au poids de co-agent de réticulation. Composition selon l’une quelconque des réalisations précédentes, dans lequel le co-agent de réticulation comprend un dérivé d’acrylate de formule (III) : [X]p A (III) dans laquelle : ○ [X]p correspond à un radical de formule (IV) : (IV) dans laquelle : ● R 1 , R 2 et R 3 représentent indépendamment un atome d’hydrogène ou un groupe hydrocarboné en C 1 -C 8 choisi dans le groupe constitué par les groupes alkyles linéaires, ramifiés ou cycliques, les groupes alkylaryles, les groupes aryles et les aralkyles, et éventuellement interrompus par un ou plusieurs hétéroatomes, R 2 et R 3 pouvant former ensemble un cycle non aromatique, ● (*) représente le point d’attachement du radical de formule (IV) à A, ○ A représente un atome appartenant au groupe constitué par les métaux alcalino-terreux ou les métaux de transition, un atome de carbone, ou un groupement hydrocarboné en C 1 -C 30 éventuellement interrompu et/ou substitué par un ou plusieurs hétéroatomes, ○ A comprenant p valences libres, p ayant une valeur allant de 2 à 6, ○ étant entendu que les 2 à 6 radicaux X sont identiques ou différents. Composition selon la réalisation -1, dans lequel dans le dérivé d’acrylate de formule (III) : ○ A représente un atome appartenant au groupe constitué par les métaux alcalino-terreux ou les métaux de transition, un atome de carbone ou un groupement hydrocarboné en C 1 -C 13 , ○ A comprenant p valences libres, p ayant une valeur allant de 2 à 4, ○ étant entendu que les 2 à 4 radicaux X sont identiques ou différents. Composition selon la réalisation 15 ou 16, dans lequel R1, R2 et R3 représentent indépendamment les uns des autres un atome d’hydrogène, un groupement méthyle ou un groupement éthyle. Composition selon l’une quelconque des réalisations 15 à 17, dans lequel R1 représente un groupement méthyle et R2 et R3 représentent chacun un atome d’hydrogène. Composition selon l’une quelconque des réalisations 15 à 17, dans lequel R1, R2 et R3 représentent chacun un atome d’hydrogène. Composition selon l’une quelconque des réalisations -15 à 19, dans lequel p vaut 2 ou 3, de préférence 2. Composition selon l’une quelconque des réalisations 15 à 20, dans lequel A représente un atome choisi dans le groupe constitué par Zn, Mg et Fe. Composition selon l’une quelconque des réalisations précédentes, dans lequel le taux du co-agent de réticulation est compris dans un domaine allant de 1 à 20 pce, de préférence de 2 à 10 pce. Composition selon l’une quelconque des réalisations précédentes, dans lequel le rapport du taux de charge renforçante sur le taux du co-agent de réticulation est compris dans un domaine allant de 3 à 40 de préférence de 6 à 30. Composition selon l’une quelconque des réalisations précédentes, dans lequel la composition ne contient pas de soufre moléculaire ou d’agent donneur de soufre en tant qu’agent de vulcanisation ou en contient moins de 0,5 pce, de préférence moins de 0,3 pce, de préférence encore moins de 0,1 pce. Article antivibratoire comprenant au moins un élément en caoutchouc qui comprend une composition telle que définie à l’une quelconque des réalisations 1 à 24. Article antivibratoire selon la réalisation 25, ledit article étant choisi dans le groupe constitué par les appuis en caoutchouc, supports en caoutchouc, douilles en caoutchouc, coussinets en caoutchouc, paliers en caoutchouc, poulies d'amortisseurs en caoutchouc, tuyaux en caoutchouc, tampons en caoutchouc et panneaux anti-vibrations en caoutchouc.